(57)【特許請求の範囲】
【請求項１】
第１の材料膜と、
前記第１の材料膜上に接する領域を有する、第２の材料膜と、
前記第２の材料膜と電気的に接続された、ソース電極と、
前記第２の材料膜と電気的に接続された、ドレイン電極と、
前記第２の材料膜上の、ゲート絶縁層と、
前記ゲート絶縁層上の、ゲート電極層と、を有し、
前記第２の材料膜は、前記第１の材料膜よりも厚い膜厚を有し、
前記第１の材料膜は、α−Ｇａ２Ｏ３を有し、
前記第２の材料膜は、酸化物半導体膜を有し、
前記酸化物半導体膜は、Ｉｎと、Ｇａと、Ｚｎと、を有し、
前記酸化物半導体膜は、結晶性を有することを特徴とする半導体装置。
【請求項２】
ゲート電極層と、
前記ゲート電極層上の、ゲート絶縁層と、
前記ゲート絶縁層上の、第１の材料膜と、
前記第１の材料膜上に接する領域を有する、第２の材料膜と、を有し、
前記第２の材料膜は、前記第１の材料膜よりも厚い膜厚を有し、
前記第１の材料膜は、α−Ｇａ２Ｏ３を有し、
前記第２の材料膜は、酸化物半導体膜を有し、
前記酸化物半導体膜は、Ｉｎと、Ｇａと、Ｚｎと、を有し、
前記酸化物半導体膜は、結晶性を有することを特徴とする半導体装置。
【請求項３】
第１の材料膜と、
前記第１の材料膜上に接する領域を有する、第２の材料膜と、を有し、
前記第２の材料膜は、前記第１の材料膜よりも厚い膜厚を有し、
前記第１の材料膜は、α−Ｇａ２Ｏ３を有し、
前記第２の材料膜は、酸化物半導体膜を有し、
前記酸化物半導体膜は、Ｉｎと、Ｇａと、Ｚｎと、を有し、
前記酸化物半導体膜は、結晶性を有し、
前記酸化物半導体膜は、チャネル形成領域を有することを特徴とする半導体装置。
【請求項４】
第１の材料膜と、
前記第１の材料膜上に接する領域を有する、第２の材料膜と、を有し、
前記第２の材料膜は、前記第１の材料膜よりも厚い膜厚を有し、
前記第１の材料膜は、α−Ｇａ２Ｏ３を有し、
前記第２の材料膜は、酸化物半導体膜を有し、
前記酸化物半導体膜は、Ｉｎと、Ｇａと、Ｚｎと、を有し、
前記酸化物半導体膜は、結晶性を有し、
前記酸化物半導体膜は、チャネル形成領域を有し、
前記結晶性を有する酸化物半導体膜は、ａ−ｂ面において六角形の格子を有し、前記ａ−ｂ面に概略平行な平面に概略垂直なｃ軸を有する結晶構造を有することを特徴とする半導体装置。
【請求項５】
第１の材料膜と、
前記第１の材料膜上に接する領域を有する、第２の材料膜と、を有し、
前記第２の材料膜は、前記第１の材料膜よりも厚い膜厚を有し、
前記第１の材料膜は、α−Ｇａ２Ｏ３を有し、
前記第２の材料膜は、酸化物半導体膜を有し、
前記酸化物半導体膜は、Ｉｎと、Ｇａと、Ｚｎと、を有し、
前記酸化物半導体膜は、結晶性を有し、
前記酸化物半導体膜は、チャネル形成領域を有し、
前記結晶性を有する酸化物半導体膜は、アモルファス酸化物半導体膜と比較して、金属と酸素の結合が秩序化した結晶構造を有することを特徴とする半導体装置。
【発明の詳細な説明】
【技術分野】
【０００１】
酸化物半導体を用いる半導体装置及びその作製方法に関する。
【０００２】
なお、本明細書中において半導体装置とは、半導体特性を利用することで機能しうる装置全般を指し、電気光学装置、半導体回路および電子機器は全て半導体装置である。
【背景技術】
【０００３】
近年、絶縁表面を有する基板上に形成された半導体薄膜（厚さ数十〜数百ｎｍ程度）を用いて薄膜トランジスタ（ＴＦＴ）を構成する技術が注目されている。薄膜トランジスタはＩＣや電気光学装置のような電子デバイスに広く応用され、特に画像表示装置のスイッチング素子として開発が急がれている。金属酸化物は多様に存在しさまざまな用途に用いられている。
【０００４】
金属酸化物の中には半導体特性を示すものがある。半導体特性を示す金属酸化物としては、例えば、酸化タングステン、酸化錫、酸化インジウム、酸化亜鉛などがあり、このような半導体特性を示す金属酸化物をチャネル形成領域とする薄膜トランジスタが既に知られている（特許文献１及び特許文献２）。
【０００５】
このようなトランジスタに用いる酸化物半導体について、「酸化物半導体は不純物に対して鈍感であり、膜中にはかなりの金属不純物が含まれていても問題がなく、ナトリウムのようなアルカリ金属が多量に含まれる廉価なソーダ石灰ガラスも使える」といったことが述べられている（非特許文献１参照）。
【先行技術文献】
【特許文献】
【０００６】
【特許文献１】特開２００７−１２３８６１号公報
【特許文献２】特開２００７−９６０５５号公報
【非特許文献】
【０００７】
【非特許文献１】神谷、野村、細野、「アモルファス酸化物半導体の物性とデバイス開発の現状」、固体物理、２００９年９月号、Ｖｏｌ．４４、ｐ．６９−８１、ｐｐ．６２１−６３３
【発明の概要】
【発明が解決しようとする課題】
【０００８】
酸化物半導体はデバイス作製工程において、電子供与体を形成する水素や水の混入などが生じると、その電気伝導度が変化する恐れがある。このような現象は、酸化物半導体を用いたトランジスタにとって電気的特性の変動要因となる。
【０００９】
また、酸化物半導体を用いた半導体装置は、可視光や紫外光を照射することで電気的特性が変化する恐れがある。
【００１０】
このような問題に鑑み、酸化物半導体膜を用いた半導体装置に安定した電気的特性を付与し、信頼性の高い半導体装置を作製することを課題の一とする。
【００１１】
また、マザーガラスのような大きな基板を用いて、信頼性の高い半導体装置の大量生産を行うことのできる半導体装置の作製プロセスを提供することを課題の一とする。
【課題を解決するための手段】
【００１２】
開示する発明の一態様は、絶縁表面上に第１の材料膜（六方晶の結晶構造を有する膜）を形成し、第１の材料膜を核として、六方晶の結晶構造を有する第２の材料膜（結晶性酸化物半導体膜）を形成し、第１の材料膜と第２の材料膜の積層を形成する半導体装置の作製方法である。なお、第１の材料膜と第２の材料膜は異なる材料から形成される。
【００１３】
具体的には、第１の材料膜は、ウルツ鉱型結晶構造を有する材料膜（例えば窒化ガリウム、或いは窒化アルミニウム）、或いはコランダム型結晶構造を有する材料膜（α−Ａｌ２Ｏ３、α−Ｇａ２Ｏ３、Ｉｎ２Ｏ３、Ｔｉ２Ｏ３、Ｖ２Ｏ３、Ｃｒ２Ｏ３、或いはα−Ｆｅ２Ｏ３）を用いることができる。また、良好な結晶構造を得るためにこれらの材料膜を積層させて用いてもよく、例えば、窒化アルミニウム膜上に窒化ガリウム膜を積層したものを用いてもよい。
【００１４】
なお、ウルツ鉱型結晶構造とは陰イオンと陽イオンが１：１で結合してできるイオン結晶にみられる結晶構造の一つである。図６（Ａ）及び図６（Ｂ）は、ウルツ鉱型結晶構造を示す図であり、黒丸がガリウムまたはアルミニウム、白丸が酸素を示す。図６（Ａ）は、ａ−ｂ面における、ウルツ鉱型結晶構造の模式図であり、図６（Ｂ）は、ｃ軸方向を縦方向とした、ウルツ鉱型結晶構造の模式図である。
【００１５】
また、図７（Ａ）及び図７（Ｂ）は、コランダム型結晶構造示す図であり、黒丸がインジウム、ガリウム、チタン、バナジウム、クロム、鉄、またはアルミニウム、白丸が酸素を示す。図７（Ａ）は、ａ−ｂ面における、コランダム型結晶構造の模式図であり、図７（Ｂ）は、ｃ軸方向を縦方向とした、コランダム型結晶構造の模式図である。
【００１６】
第２の材料膜は、亜鉛、インジウム、またはガリウムを含む結晶性酸化物半導体膜である。例えば、四元系金属酸化物であるＩｎ−Ａｌ−Ｇａ−Ｚｎ−Ｏ系の材料、Ｉｎ−Ｓｎ−Ｇａ−Ｚｎ−Ｏ系の材料、三元系金属酸化物であるＩｎ−Ｇａ−Ｚｎ−Ｏ系の材料、Ｉｎ−Ａｌ−Ｚｎ−Ｏ系の材料、Ｉｎ−Ｓｎ−Ｚｎ−Ｏ系の材料、Ｓｎ−Ｇａ−Ｚｎ−Ｏ系の材料、Ａｌ−Ｇａ−Ｚｎ−Ｏ系の材料、Ｓｎ−Ａｌ−Ｚｎ−Ｏ系の材料、二元系金属酸化物であるＩｎ−Ｚｎ−Ｏ系の材料、Ｉｎ−Ｇａ−Ｏ系の材料、Ｓｎ−Ｚｎ−Ｏ系の材料、Ａｌ−Ｚｎ−Ｏ系の材料などがある。また、Ｉｎ−Ｓｉ−Ｇａ−Ｚｎ−Ｏ系の材料や、Ｉｎ−Ｇａ−Ｂ−Ｚｎ−Ｏ系の材料や、Ｉｎ−Ｂ−Ｚｎ−Ｏ系の材料を用いてもよい。また、上記の材料にＳｉＯ２を含ませてもよい。ここで、例えば、Ｉｎ−Ｇａ−Ｚｎ−Ｏ系の材料とは、インジウム（Ｉｎ）、ガリウム（Ｇａ）、亜鉛（Ｚｎ）を有する酸化物、という意味であり、その組成比は特に問わない。また、ＩｎとＧａとＺｎ以外の元素を含んでいてもよい。
【００１７】
第２の材料膜の形成は、スパッタリング法を用い、その成膜時における基板温度は２００℃以上４００℃以下とする。成膜時における基板温度を２００℃以上４００℃以下とすることにより、第１の材料膜の表面上に接して成膜する第２の材料膜に六方晶の結晶構造を持たせることができる。
【００１８】
また、第２の材料膜を形成するスパッタリング法による成膜時において、被成膜面の温度は２５０℃以上好ましくは基板の熱処理上限温度以下とする。２５０℃は、水、水素などの不純物の被成膜物中への混入を防ぎ、チャンバー内の気相へ不純物を放出する温度である。また、スパッタリング法による成膜時における被成膜面の温度の上限は、基板の熱処理上限温度、或いは成膜物の上限温度（その温度を超えると大きく成膜中の成分が変化する温度）とする。成膜時における基板温度を２５０℃以上とすることにより、第１の材料膜の表面上に接して成膜する第２の材料膜に六方晶の結晶構造を持たせることができる。
【００１９】
また、第２の材料膜を形成するスパッタリング装置の処理室の圧力を０．４Ｐａ以下とすることで、被成膜面及び被成膜物への、アルカリ金属、水素等の不純物の混入を低減することができる。なお、被成膜物に含まれる水素は、水素原子の他、水素分子、水、水酸基、または水素化物として含まれる場合もある。
【００２０】
また、スパッタリング装置の処理室のリークレートを１×１０−１０Ｐａ・ｍ３／秒以下とすることで、スパッタリング法による成膜途中における結晶性酸化物半導体膜への、アルカリ金属、水素化物等の不純物の混入を低減することができる。
【００２１】
リークレートを低くするには、外部リークのみならず内部リークを低減する必要がある。外部リークとは、微小な穴やシール不良などによって真空系の外から気体が流入することである。内部リークとは、真空系内のバルブなどの仕切りからの漏れや内部の部材からの放出ガスに起因する。リークレートを１×１０−１０Ｐａ・ｍ３／秒以下とするためには、外部リーク及び内部リークの両面から対策をとる必要がある。
【００２２】
外部リークを減らすには、処理室の開閉部分はメタルガスケットでシールするとよい。メタルガスケットは、フッ化鉄、酸化アルミニウム、または酸化クロムによって被覆された金属材料を用いると好ましい。メタルガスケットはＯリングと比べ密着性が高く、外部リークを低減できる。また、フッ化鉄、酸化アルミニウム、酸化クロムなどの不動態によって被覆された金属材料を用いることで、メタルガスケットから生じる水素を含む放出ガスが抑制され、内部リークも低減することができる。
【００２３】
スパッタリング装置の処理室の内壁を構成する部材として、水素を含む放出ガスの少ないアルミニウム、クロム、チタン、ジルコニウム、ニッケルまたはバナジウムを用いる。また、前述の材料を鉄、クロム及びニッケルなどを含む合金材料に被覆して用いてもよい。鉄、クロム及びニッケルなどを含む合金材料は、剛性があり、熱に強く、また加工に適している。ここで、表面積を小さくするために部材の表面凹凸を研磨などによって低減しておくと、放出ガスを低減できる。あるいは、前述のスパッタリング装置の部材をフッ化鉄、酸化アルミニウム、酸化クロムなどの不動態で被覆してもよい。
【００２４】
スパッタリング装置の処理室の内部に設ける部材は、極力金属材料のみで構成することが好ましく、例えば石英などで構成される覗き窓などを設置する場合も、放出ガスを抑制するために表面をフッ化鉄、酸化アルミニウム、酸化クロムなどの不動態で薄く被覆するとよい。
【００２５】
さらに、スパッタガスをスパッタリング装置の処理室に導入する直前に、スパッタガスの精製機を設けることが好ましい。このとき、精製機から処理室までの配管の長さを５ｍ以下、好ましくは１ｍ以下とする。配管の長さを５ｍ以下または１ｍ以下とすることで、配管からの放出ガスの影響を長さに応じて低減できる。
【００２６】
シリンダーからスパッタリング装置の処理室まで、スパッタガスを流すための配管にはフッ化鉄、酸化アルミニウム、酸化クロムなどの不動態で内部が被覆された金属配管を用いることが好ましい。前述の配管は、例えばＳＵＳ３１６Ｌ−ＥＰ配管と比べ、水素を含む放出ガスの量が少なく、成膜ガスへの不純物の混入を低減できる。また、配管の継手には、高性能超小型メタルガスケット継手（ＵＰＧ継手）を用いるとよい。また、配管の材料を全て金属材料で構成することで、樹脂等を用いた場合と比べ、生じる放出ガス及び外部リークの影響を低減できるため好ましい。
【００２７】
スパッタリング装置の処理室の排気は、ドライポンプなどの粗引きポンプと、スパッタイオンポンプ、ターボ分子ポンプ及びクライオポンプなどの高真空ポンプとを適宜組み合わせて行うとよい。ターボ分子ポンプは大きいサイズの分子の排気が優れる一方、水素や水の排気能力が低い。そこで、水の排気能力の高いクライオポンプ及び水素の排気能力の高いスパッタイオンポンプを組み合わせることが有効となる。
【００２８】
スパッタリング装置の処理室の内側に存在する吸着物は、内壁に吸着しているために処理室の圧力に影響しないが、処理室を排気した際のガス放出の原因となる。そのため、リークレートと排気速度に相関はないが、排気能力の高いポンプを用いて、処理室に存在する吸着物をできる限り脱離し、予め排気しておくことが重要である。なお、吸着物の脱離を促すために、処理室をベーキングしてもよい。ベーキングすることで吸着物の脱離速度を１０倍程度大きくすることができる。ベーキングは１００℃以上４５０℃以下で行えばよい。このとき、不活性ガスを導入しながら吸着物の除去を行うと、排気するだけでは脱離しにくい水などの脱離速度をさらに大きくすることができる。
【００２９】
また、ターゲットの純度を、９９．９９％以上とすることで、結晶性酸化物半導体膜に混入するアルカリ金属、水素原子、水素分子、水、水酸基、または水素化物等を低減することができる。また、当該ターゲットを用いることで、結晶性酸化物半導体膜において、リチウム、ナトリウム、カリウム等のアルカリ金属の濃度を低減することができる。
【００３０】
以上の成膜条件により、結晶性酸化物半導体膜を形成することで、成膜中に材料の精製が行われ、アルカリ金属の濃度が５×１０１６ａｔｏｍｓ／ｃｍ３以下、水素の濃度が１×１０１９ａｔｏｍｓ／ｃｍ３以下である、不純物を極めて低減した結晶性酸化物半導体膜を形成することができる。
【００３１】
こうして得られる第１の材料膜と第２の材料膜の積層をトランジスタに用いることで、安定した電気的特性を有し、且つ、信頼性の高いトランジスタを実現できる。さらに、トランジスタのプロセスにおける最高の加熱温度を４５０℃以下とすることで、マザーガラスのような大きな基板を用いて、信頼性の高い半導体装置の大量生産を行うことができる。
【００３２】
また、上記半導体装置の作製方法において、第１の材料膜、及び／又は第２の材料膜、及び／又はゲート絶縁層を作製する際に、処理室の排気は吸着型の真空ポンプを用いることが好ましい。例えば、クライオポンプ、イオンポンプ、チタンサブリメーションポンプを用いることが好ましい。上記吸着型の真空ポンプは、第１の材料膜、及び／又は第２の材料膜、及び／又はゲート絶縁層に含まれる水素、水、水酸基又は水素化物の量を低減するように作用する。
【００３３】
また、水素、水、水酸基又は水素化物は、酸化物半導体膜の結晶化を阻害する要因の一つとなりえるため、成膜時、基板搬送時などにおいて、これらの不純物を十分に低減された雰囲気で作製工程を進めることが好ましい。
【００３４】
また、上記作製方法で得られる半導体装置も発明の一態様であり、その発明の一態様は、絶縁表面上に六方晶の結晶構造を有する第１の材料膜と、第１の材料膜上に接する六方晶の結晶構造を有する第２の材料膜と、第２の材料膜上にゲート絶縁層と、ゲート絶縁層上にゲート電極層とを有し、第２の材料膜は、第１の材料膜よりも膜厚が厚く、第２の材料膜は結晶性酸化物半導体膜である半導体装置である。
【００３５】
また、他の発明の一態様は、絶縁表面上にゲート電極層と、ゲート電極層上にゲート絶縁層と、ゲート絶縁層上に六方晶の結晶構造を有する第１の材料膜と、第１の材料膜上に接する六方晶の結晶構造を有する第２の材料膜とを有し、第２の材料膜は、第１の材料膜よりも膜厚が厚く、第２の材料膜は結晶性酸化物半導体膜である半導体装置である。
【発明の効果】
【００３６】
ａ−ｂ面において六角形の格子を有する結合を有し、ａ−ｂ面に概略平行な基板平面に概略垂直なｃ軸を有している六方晶構造の結晶を有する結晶性酸化物半導体膜をチャネル領域に有するトランジスタを作製することで、トランジスタに光照射が行われ、またはバイアス−熱ストレス（ＢＴ）試験前後においてもトランジスタのしきい値電圧の変化量が低減でき、安定した電気的特性を有するトランジスタを作製することができる。
【００３７】
結晶性酸化物半導体膜を有するトランジスタの信頼性が高い理由の一つを以下に説明する。
【００３８】
結晶性酸化物半導体は、アモルファス酸化物半導体と比較して、金属と酸素の結合（−Ｍ−Ｏ−Ｍ−、Ｏは酸素原子、Ｍは金属原子）が秩序化している。すなわち、酸化物半導体がアモルファス構造の場合は、個々の金属原子によって配位数が異なることも有り得るが、結晶性酸化物半導体ではほぼ一定となる。そのことにより、微視的な酸素の欠損が減少し、後述するような「空間」における水素原子（水素イオンを含む）やアルカリ金属原子の脱着による電荷の移動や不安定性を減少させる効果がある。
【００３９】
一方、アモルファス構造の場合は、個々の金属原子によって配位数が異なるため、金属原子や酸素原子の濃度が微視的に不均一となり、場所によっては原子の存在しない部分（「空間」）が存在することがある。そのような「空間」には、例えば、水素原子（水素イオンを含む）やアルカリ金属原子が捕獲され、場合によっては酸素と結合すると考えられる。また、そのような「空間」をつたって、それらの原子が移動することも起こりえる。
【００４０】
このような原子の移動は酸化物半導体の特性の変動をもたらすこととなるので、これらの原子の存在は信頼性の面で大きな問題となる。特に、そのような原子の移動は高い電界や光エネルギーを印加することにより生ずるので、酸化物半導体をそのような条件で使用する場合には、特性が不安定となる。すなわち、アモルファス酸化物半導体の信頼性は結晶性酸化物半導体より劣ることとなる。
【００４１】
以下に、実際に得られたトランジスタ（サンプル１、２）の異なる信頼性の結果を用いて説明する。ただし、以下で説明し、実際に得たサンプル２は、成膜温度２００℃で第１の材料膜を成膜した後、窒素雰囲気下で４５０℃加熱を行い、成膜温度２００℃で第２の材料膜を成膜した後、ドライエアー雰囲気下で４５０℃加熱を行い、結晶性酸化物半導体膜を得たものである。サンプル２は、第１の材料膜と第２の材料膜が同じである結晶性酸化物半導体膜についてであるが、異なる場合であっても同様のことが言えることは言うまでもない。比較に用いたサンプル１は、単層の材料膜をＲＴＡによって６５０℃加熱した後、ドライエアー雰囲気下で４５０℃加熱を行い、結晶性酸化物半導体膜を得たものである。
【００４２】
信頼性を調べる検査方法として、光を照射しながらトランジスタのゲート電極とソース電極との間の電圧（Ｖｇ）を変化させたときの、トランジスタのドレイン電極とソース電極との間の電流（Ｉｄ）を測定して得られるトランジスタのＩｄ−Ｖｇ曲線を測定する。なお、酸化物半導体膜を用いたトランジスタにおいて、光を照射しながら−ＢＴ試験を行う、即ちマイナスゲート・ストレスを印加するとトランジスタのしきい値が変化する劣化がある。この劣化を光負バイアス劣化とも呼ぶ。
【００４３】
サンプル１、２について、光負バイアス劣化を図１１に示す。
【００４４】
図１１において、サンプル２は、サンプル１よりもＶｔｈの変化量が小さい。
【００４５】
次に、サンプル１のトランジスタ（Ｌ／Ｗ＝３μｍ／５０μｍ）に６００秒間の光（波長４００ｎｍ、照射強度３．５ｍＷ／ｃｍ２）を照射した前後の光応答性を測定した結果を元に、光応答性のグラフ（光電流時間依存性グラフ）を作成した結果を図１２（Ａ）に示す。なお、Ｖｄは０．１Ｖである。
【００４６】
また、サンプル２のトランジスタ（Ｌ／Ｗ＝３μｍ／５０μｍ）に６００秒間の光（波長４００ｎｍ、照射強度３．５ｍＷ／ｃｍ２）を照射した前後の光応答性を測定した結果を元に、光応答性のグラフ（光電流時間依存性グラフ）を作成した結果を図１２（Ｂ）に示す。なお、Ｖｄは０．１Ｖである。
【００４７】
また、サンプル２と作製条件が同じトランジスタのＷ幅を大きくした条件（Ｌ／Ｗ＝３０μｍ／１００００μｍ）や、サンプル２と作製条件が同じトランジスタのＷ幅を大きくした条件でさらにＶｄを大きくした条件（Ｖｄ＝１５Ｖ）でも測定を行い、フィッティングを行って、それぞれの二種類の緩和時間（τ１とτ２）を表１に示す。
【００４８】
【表１】
0006009747.tif 000002
【００４９】
なお、二種類の緩和時間（τ１とτ２）はトラップ密度に依存している値である。τ１とτ２を算出する方法を光応答欠陥評価法と呼ぶ。
【００５０】
表１から、サンプル１に比べ、光負バイアス劣化が小さいサンプル２のいずれも光応答性が早いことがわかる。これらのことから、光負バイアス劣化が小さいほど光応答性も早いという関係を見いだすことができる。
【００５１】
その理由の一つを説明する。もし深いドナー準位が存在し、ドナー準位に正孔がトラップされるならば、光負バイアス劣化においてはゲートに印加されたマイナスバイアスによって固定電荷となり、光応答においては電流値の緩和時間を大きくする可能性がある。結晶性酸化物半導体膜を用いたトランジスタで、光負バイアス劣化が小さく、光応答性も早いのは、上記の正孔をトラップするドナー準位の密度が小さくなっていることに起因していると予想される。図１３に予想されるドナー準位の模式図を示す。
【００５２】
また、ドナー準位の深さや密度の変化を調査する為、低温ＰＬによって測定を行った。酸化物半導体膜の成膜時の基板温度が４００℃における場合と酸化物半導体膜の、成膜時の基板温度が２００℃の場合を図１４に示す。
【００５３】
図１４によれば、酸化物半導体膜の成膜時の基板温度が４００℃である場合では約１．８ｅＶ付近のピーク強度が基板温度２００℃のそれと比較して大幅に減少していた。この測定結果は、ドナー準位の深さは変わらず、密度が大幅に減少していることを示唆している。
【００５４】
また、酸化物半導体膜の成膜時の基板温度の条件を変えて、それぞれ比較し、単膜での評価を行った。
【００５５】
サンプルＡは、石英基板（厚さ０．５ｍｍ）上に５０ｎｍの膜厚の酸化物半導体膜を成膜したものである。なお、酸化物半導体膜の成膜条件は、酸化物半導体用ターゲット（Ｉｎ−Ｇａ−Ｚｎ−Ｏ系酸化物半導体用ターゲット（Ｉｎ２Ｏ３：Ｇａ２Ｏ３：ＺｎＯ＝１：１：２［ｍｏｌ数比］））を用いて、基板とターゲットの間との距離を１７０ｍｍ、基板温度２００℃、圧力０．４Ｐａ、直流（ＤＣ）電源０．５ｋＷ、アルゴン（３０ｓｃｃｍ）及び酸素（１５ｓｃｃｍ）の混合雰囲気下である。
【００５６】
ＥＳＲ（電子スピン共鳴）を室温（３００Ｋ）で測定し、マイクロ波（周波数９．５ＧＨｚ）の吸収の起こる磁場の値（Ｈ０）から式ｇ＝ｈｖ／βＨ０を用いてｇ値というパラメータが得られる。なお、ｈはプランク定数であり、βはボーア磁子であり、どちらも定数である。
【００５７】
サンプルＡのｇ値を示すグラフを図１５（Ａ）に示す。
【００５８】
また、サンプルＡと同じ条件で成膜を行った後、窒素雰囲気下、４５０℃、１時間加熱を行ったものを、サンプルＢとする。サンプルＢのｇ値を示すグラフを図１５（Ｂ）に示す。
【００５９】
また、サンプルＡと同じ条件で成膜を行った後、窒素と酸素の混合雰囲気下、４５０℃、１時間加熱を行ったものを、サンプルＣとする。サンプルＣのｇ値を示すグラフを図１５（Ｃ）に示す。
【００６０】
サンプルＢのｇ値のグラフにおいて、ｇ＝１．９３のシグナルが確認でき、スピン密度は１．８×１０１８［ｓｐｉｎｓ／ｃｍ３］となっていた。一方、サンプルＣのＥＳＲの結果では、ｇ＝１．９３のシグナルが確認できなかったことから、ｇ＝１．９３のシグナルは、酸化物半導体膜中のメタルのダングリングボンドに起因する。
【００６１】
また、サンプルＤ、Ｅ、Ｆ、Ｇは、石英基板（厚さ０．５ｍｍ）上に膜厚１００ｎｍの酸化物半導体膜を成膜したものである。なお、酸化物半導体膜の成膜条件は、酸化物半導体用ターゲット（Ｉｎ−Ｇａ−Ｚｎ−Ｏ系酸化物半導体用ターゲット（Ｉｎ２Ｏ３：Ｇａ２Ｏ３：ＺｎＯ＝１：１：２［ｍｏｌ数比］））を用いて、基板とターゲットの間との距離を１７０ｍｍ、圧力０．４Ｐａ、直流（ＤＣ）電源０．５ｋＷ、アルゴン（３０ｓｃｃｍ）及び酸素（１５ｓｃｃｍ）の混合雰囲気下である。また、サンプルＤ、Ｅ、Ｆ、Ｇは、それぞれ成膜時の基板温度が異なっており、サンプルＤは室温、サンプルＥは２００℃、サンプルＦは３００℃、サンプルＧは４００℃である。
【００６２】
サンプルＤ、Ｅ、Ｆ、Ｇのｇ値のグラフを並べて図１６に示した。
【００６３】
成膜時の基板温度が４００℃であるサンプルＧでは、ｇ＝１．９３のシグナルが確認でき、スピン密度は１．３×１０１８［ｓｐｉｎｓ／ｃｍ３］となっていた。そのスピン密度は、サンプルＢで得られたｇ＝１．９３のシグナルのスピン密度と同程度である。
【００６４】
これらの結果から、成膜時の基板温度が高くなると結晶性の向上が原因と考えられるｇ値の異方性の増大が確認された。また、ｇ＝１．９３シグナルの起因となるダングリングボンドは膜厚依存性を持ち、ＩＧＺＯのバルクに存在することが示唆される。
【００６５】
サンプルＢのＥＳＲ測定を行った図１７では、磁場を基板表面に対して垂直に印加した場合と基板表面に対して平行に印加した場合でのｇ値の違い（異方性）も表す。
【００６６】
また、サンプルＧと同じ条件で成膜を行った後、窒素雰囲気下、４５０℃、１時間の加熱を行ったサンプルＨのＥＳＲ測定を行った図１８では、磁場を基板表面に対して垂直に印加した場合と基板表面に対して平行に印加した場合でのｇ値の違い（異方性）も表す。
【００６７】
図１７と図１８を比較した結果、基板温度２００℃では異方性によるｇ値の変化Δｇが０．００１以下であったのに対し、基板温度４００℃ではΔｇが０．００３と大きくなることがわかる。一般に、結晶性が良い（軌道の向きがそろっている）ほど、異方性が大きくなるということが知られており、基板温度４００℃の膜は基板温度２００℃の膜に比べて、窒素雰囲気下、４５０℃、１時間の加熱で生じるメタルのダングリングボンドの向きがそろっている、すなわち結晶性が良いということが結論される。
【００６８】
また、酸化物半導体膜の膜厚条件を変えてＥＳＲ測定を行い、ｇ＝１．９３シグナルの強度変化を図１９及び図２０に示す。図１９及び図２０の結果から、ｇ＝１．９３シグナルの強度は酸化物半導体膜の膜厚が増えるに従って増加することが確認された。このことはｇ＝１．９３シグナルの起因となるダングリングボンドは石英基板と酸化物半導体膜の界面や酸化物半導体膜表面ではなくバルクに存在していることを示唆している。
【００６９】
これらの結果から、メタルのダングリングボンドは異方性を持ち、その異方性は成膜温度が高いほうが、結晶性が良いため大きくなることがわかる。また、メタルのダングリングボンドは界面や表面ではなくバルクに存在するということがわかる。
【００７０】
また、六方晶の結晶構造を有する第１の材料膜の形成プロセス温度が４５０℃以下である場合は、その上に形成する結晶性酸化物半導体膜も４５０℃以下で形成することができるため、マザーガラスのような大きな基板を用いて、信頼性の高い半導体装置の大量生産を行うことができる。
【図面の簡単な説明】
【００７１】
【図１】本発明の一態様を示す断面図である。
【図２】本発明の一態様を示す断面図である。
【図３】本発明の一態様を示す断面図である。
【図４】本発明の一態様を示す断面図である。
【図５】本発明の一態様を示す断面図及び上面図である。
【図６】ウルツ鉱型結晶構造の模式図である。
【図７】コランダム型結晶構造の模式図である。
【図８】本発明の一態様を作製する製造装置の上面図の一例である。
【図９】本発明の一態様を示すブロック図及び等価回路図である。
【図１０】本発明の一態様を示す電子機器の外観図である。
【図１１】光負バイアス劣化を説明する図である。
【図１２】光電流時間依存性グラフを説明する図である。
【図１３】ドナー準位を説明する模式図である。
【図１４】低温ＰＬの測定結果を説明する図である。
【図１５】ＥＳＲの測定結果を説明する図である。
【図１６】ＥＳＲの測定結果を説明する図である。
【図１７】ＥＳＲの測定結果を説明する図である。
【図１８】ＥＳＲの測定結果を説明する図である。
【図１９】ＥＳＲの測定結果を説明する図である。
【図２０】ＥＳＲから得られた全スピン数と酸化物半導体層の膜厚との関係を説明するグラフである。
【発明を実施するための形態】
【００７２】
以下では、本発明の実施の形態について図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。
【００７３】
（実施の形態１）
本実施の形態では、半導体装置の構造及び作製方法について、図１を用いて説明する。
【００７４】
図１（Ｅ）は、トップゲート型のトランジスタ１２０の断面図であり、トランジスタ１２０は、絶縁表面を有する基板１００上に、酸化物絶縁層１０１、チャネル形成領域を含む半導体積層、ソース電極層１０４ａ、ドレイン電極層１０４ｂ、ゲート絶縁層１０２、ゲート電極層１１２、絶縁膜１１０ａを含む。半導体積層の端部を覆ってソース電極層１０４ａ、及びドレイン電極層１０４ｂが設けられ、ソース電極層１０４ａ、及びドレイン電極層１０４ｂを覆うゲート絶縁層１０２は、半導体積層の一部に接する。該半導体積層の一部上にゲート絶縁層１０２を介してゲート電極層１１２が設けられる。
【００７５】
また、絶縁膜１１０ａを覆い、絶縁膜１１０ｂが設けられている。
【００７６】
以下、図１（Ａ）乃至図１（Ｅ）を用い、基板上にトランジスタ１２０を作製する工程を説明する。
【００７７】
まず、基板１００上に酸化物絶縁層１０１を形成する。
【００７８】
基板１００は、フュージョン法やフロート法で作製される無アルカリガラス基板、本作製工程の処理温度に耐えうる耐熱性を有するプラスチック基板等を用いることができる。また、ステンレスなどの金属基板の表面に絶縁膜を設けた基板や、半導体基板の表面に絶縁膜を設けた基板を適用しても良い。基板１００がマザーガラスの場合、基板の大きさは、第１世代（３２０ｍｍ×４００ｍｍ）、第２世代（４００ｍｍ×５００ｍｍ）、第３世代（５５０ｍｍ×６５０ｍｍ）、第４世代（６８０ｍｍ×８８０ｍｍ、または７３０ｍｍ×９２０ｍｍ）、第５世代（１０００ｍｍ×１２００ｍｍまたは１１００ｍｍ×１２５０ｍｍ）、第６世代（１５００ｍｍ×１８００ｍｍ）、第７世代（１９００ｍｍ×２２００ｍｍ）、第８世代（２１６０ｍｍ×２４６０ｍｍ）、第９世代（２４００ｍｍ×２８００ｍｍ、または２４５０ｍｍ×３０５０ｍｍ）、第１０世代（２９５０ｍｍ×３４００ｍｍ）等を用いることができる。マザーガラスは、処理温度が高く、処理時間が長いと大幅に収縮するため、マザーガラスを使用して大量生産を行う場合、作製工程の加熱処理は、６００℃以下、好ましくは４５０℃以下とすることが望ましい。
【００７９】
酸化物絶縁層１０１は、ＰＣＶＤ法またはスパッタリング法を用いて５０ｎｍ以上６００ｎｍ以下の膜厚で、酸化シリコン膜、酸化ガリウム膜、酸化アルミニウム膜、酸化窒化シリコン膜、酸化窒化アルミニウム膜、または窒化酸化シリコン膜から選ばれた一層またはこれらの積層を用いる。下地絶縁層として用いられる酸化物絶縁層１０１は、膜中（バルク中）に少なくとも化学量論比を超える量の酸素が存在することが好ましく、例えば酸化シリコン膜を用いる場合には、ＳｉＯ２＋α（ただし、α＞０）とする。酸化物絶縁層１０１の膜厚を厚くすることで、後に行われる加熱処理における酸化物絶縁層１０１の酸素放出量を増加させることができると共に、その増加によって酸化物絶縁層１０１及び後に形成される酸化物半導体膜との界面における欠陥を低減することが可能である。
【００８０】
また、アルカリ金属などの不純物を含むガラス基板を用いる場合、アルカリ金属の侵入防止のため、酸化物絶縁層１０１と基板１００との間に窒化物絶縁層としてＰＣＶＤ法またはスパッタリング法で得られる窒化シリコン膜、窒化アルミニウム膜などを形成してもよい。ＬｉやＮａなどのアルカリ金属は、不純物であるため含有量を少なくすることが好ましい。
【００８１】
次いで、酸化物絶縁層１０１上に膜厚１ｎｍ以上１０ｎｍ以下の第１の材料膜１１８を形成する（図１（Ａ）参照）。
【００８２】
本実施の形態では、第１の材料膜１１８として分子線エピタキシー法（ＭＢＥ法）を用い、ガリウムとプラズマにより生成した活性窒素を用いて六方晶構造の窒化ガリウム膜を得る。また、六方晶構造の窒化ガリウム膜が得られるのであれば、ＭＢＥ法に限定されず、トリメチルガリウムとアンモニアガスを原料として、窒素ガスなどをキャリアガスとして有機金属気相エピタキシー法（ＭＯＣＶＤ法）を用いて六方晶構造の窒化ガリウム膜を形成することもできる。この第１の材料膜１１８は、ａ−ｂ面において六角形の格子を有する結合を有し、ａ−ｂ面に概略平行な基板平面に概略垂直なｃ軸を有している六方晶構造の窒化ガリウム結晶を有しており、種結晶となる。なお、種結晶は、ａ−ｂ面において六角形の格子を有する結合を有する層をｃ軸方向に１原子層以上有する。
【００８３】
次いで、大気に触れることなく、この第１の材料膜１１８を種結晶として利用し、その上に第２の材料膜、即ち六方晶構造の結晶を有する結晶性酸化物半導体膜１０８を形成する（図１（Ｂ）参照）。第２の材料膜の膜厚は、第１の材料膜の膜厚より厚くし、例えば１０ｎｍよりも厚い膜厚とする。
【００８４】
本実施の形態では、第２の材料膜を、酸化物半導体用ターゲット（Ｉｎ−Ｇａ−Ｚｎ−Ｏ系酸化物半導体用ターゲット（Ｉｎ２Ｏ３：Ｇａ２Ｏ３：ＺｎＯ＝１：１：２［ｍｏｌ数比］））を用いて、基板とターゲットの間との距離を１７０ｍｍ、基板温度４００℃、圧力０．４Ｐａ、直流（ＤＣ）電源０．５ｋＷ、酸素のみ、アルゴンのみ、又はアルゴン及び酸素の雰囲気下で形成し、膜厚２５ｎｍの結晶性酸化物半導体膜１０８を得る。
【００８５】
第２の材料膜の成膜において、スパッタリングガスは、希ガス（代表的にはアルゴン）、酸素、希ガス及び酸素の混合ガスを適宜用いる。また、スパッタリングガスには、水素、水、水酸基または水素化物などの不純物が除去された高純度ガスを用いることが好ましい。なお、第２の材料膜を成膜する処理室の圧力を０．４Ｐａ以下とすることで、結晶性酸化物半導体膜の表面及び膜中への、アルカリ金属、水素等の不純物の混入を低減することができる。また、第２の材料膜を成膜する処理室のリークレートを１×１０−１０Ｐａ・ｍ３／秒以下とすることで、スパッタリング法による成膜途中における結晶性酸化物半導体膜への、アルカリ金属、水素、水、水酸基または水素化物等の不純物の混入を低減することができる。また、排気系として吸着型の真空ポンプを用いることで、排気系からアルカリ金属、水素、水、水酸基または水素化物等の不純物の逆流を低減することができる。また、第２の材料膜を成膜するためのターゲットの純度を、９９．９９％以上とすることで、結晶性酸化物半導体膜に混入するアルカリ金属、水素、水、水酸基または水素化物等を低減することができる。また、当該ターゲットを用いることで、結晶性酸化物半導体膜において、リチウムの濃度を５×１０１５ｃｍ−３以下、好ましくは１×１０１５ｃｍ−３以下、ナトリウムの濃度を５×１０１６ｃｍ−３以下、好ましくは１×１０１６ｃｍ−３以下、さらに好ましくは１×１０１５ｃｍ−３以下、カリウムの濃度を５×１０１５ｃｍ−３以下、好ましくは１×１０１５ｃｍ−３以下とすることができる。
【００８６】
アルカリ金属、及びアルカリ土類金属は結晶性酸化物半導体膜にとっては悪性の不純物であり、少ないほうがよい。特にアルカリ金属のうち、ナトリウムは結晶性酸化物半導体に接する酸化物絶縁膜に拡散し、Ｎａ＋となる。また、結晶性酸化物半導体内において、金属と酸素の結合を分断し、あるいは結合中に割り込む。その結果、トランジスタ特性の劣化（例えば、ノーマリオン化（しきい値の負へのシフト）、移動度の低下等）をもたらす。加えて、特性のばらつきの原因ともなる。このような問題は、特に結晶性酸化物半導体膜中の水素の濃度が十分に低い場合において顕著となる。したがって、結晶性酸化物半導体膜中の水素の濃度が５×１０１９ｃｍ−３以下、特に５×１０１８ｃｍ−３以下である場合には、アルカリ金属の濃度を上記の値にすることが強く求められる。
【００８７】
また、第２の材料膜の成膜時において、基板を基板支持体に設けられるヒータによって２５０℃以上基板の熱処理上限温度以下に加熱する。従って、成膜中に種結晶を核とし、被成膜表面に堆積する原子が酸化されつつ結晶成長するため、結晶性酸化物半導体膜１０８を作製することができる。
【００８８】
以上の条件により、結晶性酸化物半導体膜を形成することで、アルカリ金属の濃度が５×１０１６ａｔｏｍｓ／ｃｍ３以下、水素の濃度が１×１０１９ａｔｏｍｓ／ｃｍ３以下とした、不純物を極めて低減した結晶性酸化物半導体膜を形成することができる。結晶性酸化物半導体膜の不純物を低減することで、種結晶及び結晶性酸化物半導体膜の結晶成長が促進され、単結晶、または実質的に単結晶である結晶性酸化物半導体膜を形成することができる。この結晶性酸化物半導体膜１０８は、非晶質構造ではなく、結晶性構造、理想的には単結晶構造であり、基板平面に概略垂直なｃ軸を有した結晶（Ｃ  Ａｘｉｓ  Ａｌｉｇｎｅｄ  Ｃｒｙｓｔａｌ；  ＣＡＡＣともよぶ。）を含む酸化物を有する。
【００８９】
次いで、基板を配置するチャンバー雰囲気を窒素、または乾燥空気とし、加熱処理を行う。加熱処理の温度は、４００℃以上７５０℃以下とする。また、加熱処理の加熱時間は１分以上２４時間以下とする。
【００９０】
また、酸化物絶縁層１０１の形成から加熱処理までの工程を大気に触れることなく連続的に行うことが好ましい。例えば、図８に上面図を示す製造装置を用いればよい。図８に示す製造装置は、枚葉式マルチチャンバー装置であり、３つの成膜装置１０ａ、１０ｂ、１０ｃや、被処理基板を収容するカセットポート１４を３つ有する基板供給室１１や、ロードロック室１２ａ、１２ｂや、搬送室１３や、基板加熱室１５などを有している。なお、基板供給室１１及び搬送室１３には、被処理基板を搬送するための搬送ロボットがそれぞれ配置されている。成膜装置１０ａ、１０ｂ、１０ｃ、搬送室１３、及び基板加熱室１５は、水素及び水分をほとんど含まない雰囲気（不活性雰囲気、減圧雰囲気、乾燥空気雰囲気など）下に制御することが好ましく、例えば、水分については露点−４０℃以下、好ましくは露点−５０℃以下の乾燥窒素雰囲気とする。図８の製造装置を用いた作製工程の手順の一例は、まず、基板供給室１１から被処理基板を搬送し、ロードロック室１２ａと搬送室１３を経て基板加熱室１５に移動させ、基板加熱室１５で被処理基板に付着している水分を真空ベークなどで除去し、その後、搬送室１３を経て成膜装置１０ｃに被処理基板を移動させ、成膜装置１０ｃ内で酸化物絶縁層１０１を成膜する。そして、大気に触れることなく、搬送室１３を経て成膜装置１０ａに被処理基板を移動させ、成膜装置１０ａ内で膜厚５ｎｍの第１の材料膜１１８を成膜する。そして、大気に触れることなく、搬送室１３を経て成膜装置１０ｂに被処理基板を移動させ、成膜装置１０ｂ内で膜厚１０ｎｍよりも厚い結晶性酸化物半導体膜１０８を成膜する。そして、大気に触れることなく、搬送室１３を経て基板加熱室１５に被処理基板を移動させ、加熱処理を行う。このように、図８の製造装置を用いることによって大気に触れることなく、作製プロセスを進めることができる。
【００９１】
次いで、第１の材料膜１１８と結晶性酸化物半導体膜１０８からなる半導体積層を加工して島状の半導体積層を形成する。図では、第１の材料膜１１８と結晶性酸化物半導体膜１０８は、材料が異なるため、界面を実線で示し、積層と説明しているが、後の熱処理などにより界面が不明瞭になることもある。また、第１の材料膜として、α−Ｇａ２Ｏ３、Ｉｎ２Ｏ３を用いる場合には、結晶性酸化物半導体膜１０８と材料が一部同じであるため、界面が不明瞭となることもある。
【００９２】
半導体積層の加工は、所望の形状のマスクを半導体積層上に形成した後、当該半導体積層をエッチングすることによって行うことができる。上述のマスクは、フォトリソグラフィなどの方法を用いて形成することができる。または、インクジェット法などの方法を用いてマスクを形成しても良い。
【００９３】
なお、半導体積層のエッチングは、ドライエッチングでもウェットエッチングでもよい。もちろん、これらを組み合わせて用いてもよい。
【００９４】
次いで、半導体積層上に、ソース電極層およびドレイン電極層（これと同じ層で形成される配線を含む）を形成するための導電膜を形成し、当該導電膜を加工して、ソース電極層１０４ａおよびドレイン電極層１０４ｂを形成する（図１（Ｃ）参照）。ソース電極層１０４ａおよびドレイン電極層１０４ｂは、スパッタリング法等により、モリブデン、チタン、タンタル、タングステン、アルミニウム、銅、ネオジム、スカンジウム等の金属材料又はこれらを主成分とする合金材料を用いて、単層で又は積層して形成することができる。
【００９５】
次いで、半導体積層の一部と接し、且つ、ソース電極層１０４ａおよびドレイン電極層１０４ｂを覆うゲート絶縁層１０２を形成する（図１（Ｄ）参照）。ゲート絶縁層１０２は、プラズマＣＶＤ法又はスパッタリング法等を用いて形成した酸化物絶縁層であり、酸化シリコン、酸化窒化シリコン、窒化酸化シリコン、酸化アルミニウム、酸化ガリウム、酸化窒化アルミニウム、窒化酸化アルミニウム、酸化ハフニウム、又はこれらの混合材料を用いて単層で又は積層して形成する。ゲート絶縁層１０２の膜厚は、１０ｎｍ以上２００ｎｍ以下である。
【００９６】
本実施の形態では、ゲート絶縁層１０２として、スパッタリング法を用いて１００ｎｍの酸化シリコン膜を形成する。そして、ゲート絶縁層１０２の形成後に第２の加熱処理を行う。第２の加熱処理の条件は、不活性雰囲気、酸素雰囲気、酸素と窒素の混合雰囲気下で、２００℃以上４００℃以下とする。また、第２の加熱処理の加熱時間は１分以上２４時間以下とする。第２の加熱処理によって、ゲート絶縁層１０２から半導体積層への酸素供給が行われ、加熱処理温度が高いほど光を照射しながら−ＢＴ試験を行った時のしきい値の変化量は抑制される。
【００９７】
次いで、ゲート絶縁層１０２上に導電膜を形成した後、フォトリソグラフィ工程によりゲート電極層１１２を形成する。ゲート電極層１１２は、ゲート絶縁層１０２を介して半導体積層の一部と重なる。ゲート電極層１１２を形成するための導電膜は、スパッタリング法等により、モリブデン、チタン、タンタル、タングステン、アルミニウム、銅、ネオジム、スカンジウム等の金属材料又はこれらを主成分とする合金材料を用いて、単層で又は積層して形成することができる。
【００９８】
次いで、ゲート電極層１１２およびゲート絶縁層１０２を覆う絶縁膜１１０ａ、絶縁膜１１０ｂを形成する（図１（Ｅ）参照）。
【００９９】
絶縁膜１１０ａ及び絶縁膜１１０ｂは、酸化シリコン、窒化シリコン、酸化ガリウム、酸化窒化シリコン、窒化酸化シリコン、酸化アルミニウム、窒化アルミニウム、酸化窒化アルミニウム、窒化酸化アルミニウム、酸化ハフニウム、又はこれらの混合材料を用いて単層で又は積層して形成することができる。本実施の形態では、絶縁膜１１０ａとしてスパッタリング法で得られる３００ｎｍの酸化シリコン膜を用い、窒素雰囲気下で２５０℃、１時間の加熱処理を行う。その後、水分の侵入防止や、アルカリ金属の侵入防止のため、絶縁膜１１０ｂとしてスパッタリング法で得られる窒化シリコン膜を形成する。ＬｉやＮａなどのアルカリ金属は、不純物であるため含有量を少なくすることが好ましく、半導体積層中に２×１０１６ｃｍ−３以下、好ましくは、１×１０１５ｃｍ−３以下の濃度とする。なお、本実施の形態では絶縁膜１１０ａ、及び絶縁膜１１０ｂの２層構造とする例を示したが、単層構造としてもよい。
【０１００】
以上の工程でトップゲート型のトランジスタ１２０が形成される。ａ−ｂ面において六角形の格子を有する結合を有し、ａ−ｂ面に概略平行な基板平面に概略垂直なｃ軸を有する六方晶構造の結晶を有する結晶性酸化物半導体膜をチャネル領域に有するトランジスタ１２０は、光照射やＢＴ試験前後でのしきい値電圧の変化量が少ないため、安定した電気的特性を有する。
【０１０１】
（実施の形態２）
本実施の形態では、実施の形態１と一部異なる工程例を図２を用いて説明する。なお、図２において、図１と同一の箇所には同じ符号を用い、同じ符号の詳細な説明はここでは省略する。
【０１０２】
図２（Ｄ）は、トップゲート型のトランジスタ１３０の断面図であり、トランジスタ１３０は、絶縁表面を有する基板１００上に、酸化物絶縁層１０１、ソース電極層１０４ａ、ドレイン電極層１０４ｂ、チャネル形成領域を含む半導体積層、ゲート絶縁層１０２、ゲート電極層１１２、絶縁膜１１０ａを含む。ソース電極層１０４ａ、及びドレイン電極層１０４ｂを覆って半導体積層が設けられる。該半導体積層の一部上にゲート絶縁層１０２を介してゲート電極層１１２が設けられる。
【０１０３】
また、絶縁膜１１０ａを覆い、絶縁膜１１０ｂが設けられている。
【０１０４】
以下、図２（Ａ）乃至図２（Ｄ）を用い、基板上にトランジスタ１３０を作製する工程を説明する。
【０１０５】
まず、基板１００上に酸化物絶縁層１０１を形成する。
【０１０６】
次いで、酸化物絶縁層１０１上にソース電極層およびドレイン電極層（これと同じ層で形成される配線を含む）を形成するための導電膜を形成し、当該導電膜を加工して、ソース電極層１０４ａおよびドレイン電極層１０４ｂを形成する。
【０１０７】
次いで、ソース電極層１０４ａおよびドレイン電極層１０４ｂ上に膜厚１ｎｍ以上１０ｎｍ以下の第１の材料膜１１８を形成する（図２（Ａ）参照）。
【０１０８】
次いで、第１の材料膜１１８上に１０ｎｍよりも厚い結晶性酸化物半導体膜１０８を形成する（図２（Ｂ）参照）。
【０１０９】
次いで、基板を配置する雰囲気を窒素、または乾燥空気とし、加熱処理を行う。加熱処理の温度は、４００℃以上７５０℃以下とする。
【０１１０】
次いで、必要であれば、第１の材料膜１１８と結晶性酸化物半導体膜１０８からなる半導体積層を加工して島状の半導体積層を形成する。
【０１１１】
次いで、半導体積層上に、ゲート絶縁層１０２を形成する（図２（Ｃ）参照）。
【０１１２】
次いで、ゲート絶縁層１０２上に導電膜を形成した後、フォトリソグラフィ工程によりゲート電極層１１２を形成する。ゲート電極層１１２は、ゲート絶縁層１０２を介して半導体積層の一部と重なる。
【０１１３】
次いで、ゲート電極層１１２およびゲート絶縁層１０２を覆う絶縁膜１１０ａ、絶縁膜１１０ｂを形成する（図２（Ｄ）参照）。
【０１１４】
以上の工程でトップゲート型のトランジスタ１３０が形成される。
【０１１５】
図２（Ｄ）に示すトランジスタ１３０においても、ａ−ｂ面において六角形の格子を有する結合を有し、ａ−ｂ面に概略平行な基板平面に概略垂直なｃ軸を有する六方晶構造の結晶を有する結晶性酸化物半導体膜をチャネル領域に有するので、トランジスタ１３０は、光照射やＢＴ試験前後でのしきい値電圧の変化量が少ないため、安定した電気的特性を有する。
【０１１６】
本実施の形態は実施の形態１と自由に組み合わせができる。
【０１１７】
（実施の形態３）
本実施の形態では、実施の形態１と一部異なる工程例を図３を用いて説明する。なお、図３において、図１と同一の箇所には同じ符号を用い、同じ符号の詳細な説明はここでは省略する。
【０１１８】
図３（Ｆ）は、ボトムゲート型のトランジスタ１４０の断面図であり、トランジスタ１４０は、絶縁表面を有する基板１００上に、酸化物絶縁層１０１、ゲート電極層１１２、ゲート絶縁層１０２、ソース電極層１０４ａ、ドレイン電極層１０４ｂ、チャネル形成領域を含む半導体積層、絶縁膜１１０ａを含む。ソース電極層１０４ａ、及びドレイン電極層１０４ｂを覆って半導体積層が設けられる。半導体積層において、ゲート絶縁層１０２を介してゲート電極層１１２と重なる領域の一部がチャネル形成領域として機能する。
【０１１９】
また、絶縁膜１１０ａを覆い、絶縁膜１１０ｂが設けられている。
【０１２０】
以下、図３（Ａ）乃至図３（Ｆ）を用い、基板上にトランジスタ１４０を作製する工程を説明する。
【０１２１】
まず、基板１００上に酸化物絶縁層１０１を形成する。
【０１２２】
次いで、酸化物絶縁層１０１上に導電膜を形成した後、フォトリソグラフィ工程によりゲート電極層１１２を形成する。
【０１２３】
次いで、ゲート電極層１１２上に、ゲート絶縁層１０２を形成する（図３（Ａ）参照）。
【０１２４】
次いで、ゲート絶縁層１０２上にソース電極層およびドレイン電極層（これと同じ層で形成される配線を含む）を形成するための導電膜を形成し、当該導電膜を加工して、ソース電極層１０４ａおよびドレイン電極層１０４ｂを形成する（図３（Ｂ）参照）。
【０１２５】
次いで、ソース電極層１０４ａおよびドレイン電極層１０４ｂ上に膜厚１ｎｍ以上１０ｎｍ以下の第１の材料膜１１８を形成する（図３（Ｃ）参照）。
【０１２６】
次いで、第１の材料膜１１８上に１０ｎｍよりも厚い結晶性酸化物半導体膜１０８を形成する（図３（Ｄ）参照）。
【０１２７】
次いで、基板を配置する雰囲気を窒素、または乾燥空気とし、加熱処理を行う。加熱処理の温度は、４００℃以上７５０℃以下とする。また、加熱処理の加熱時間は１分以上２４時間以下とする。
【０１２８】
次いで、第１の材料膜１１８と結晶性酸化物半導体膜１０８からなる半導体積層を加工して島状の半導体積層を形成する（図３（Ｅ）参照）。
【０１２９】
半導体積層の加工は、所望の形状のマスクを半導体積層上に形成した後、当該半導体積層をエッチングすることによって行うことができる。上述のマスクは、フォトリソグラフィなどの方法を用いて形成することができる。または、インクジェット法などの方法を用いてマスクを形成しても良い。
【０１３０】
なお、半導体積層のエッチングは、ドライエッチングでもウェットエッチングでもよい。もちろん、これらを組み合わせて用いてもよい。
【０１３１】
次いで、半導体積層、ソース電極層１０４ａ、及びドレイン電極層１０４ｂを覆う絶縁膜１１０ａ、絶縁膜１１０ｂを形成する（図３（Ｆ）参照）。
【０１３２】
以上の工程でボトムゲート型のトランジスタ１４０が形成される。
【０１３３】
図３（Ｆ）に示すトランジスタ１４０においても、ａ−ｂ面において六角形の格子を有する結合を有し、ａ−ｂ面に概略平行な基板平面に概略垂直なｃ軸を有する六方晶構造の結晶を有する結晶性酸化物半導体膜をチャネル領域に有するので、トランジスタ１４０は、光照射やＢＴ試験前後でのしきい値電圧の変化量が少ないため、安定した電気的特性を有する。
【０１３４】
本実施の形態は実施の形態１と自由に組み合わせができる。
【０１３５】
（実施の形態４）
本実施の形態では、実施の形態３と一部異なる工程例を図４を用いて説明する。なお、図４において、図３と同一の箇所には同じ符号を用い、同じ符号の詳細な説明はここでは省略する。
【０１３６】
図４（Ｅ）は、ボトムゲート型のトランジスタ１５０の断面図であり、トランジスタ１５０は、絶縁表面を有する基板１００上に、酸化物絶縁層１０１、ゲート電極層１１２、ゲート絶縁層１０２、チャネル形成領域を含む半導体積層、ソース電極層１０４ａ、ドレイン電極層１０４ｂ、絶縁膜１１０ａを含む。半導体積層を覆ってソース電極層１０４ａ、及びドレイン電極層１０４ｂが設けられる。半導体積層において、ゲート絶縁層１０２を介してゲート電極層１１２と重なる領域の一部がチャネル形成領域として機能する。
【０１３７】
また、絶縁膜１１０ａを覆い、絶縁膜１１０ｂが設けられている。
【０１３８】
以下、図４（Ａ）乃至図４（Ｅ）を用い、基板上にトランジスタ１５０を作製する工程を説明する。
【０１３９】
まず、基板１００上に酸化物絶縁層１０１を形成する。
【０１４０】
次いで、酸化物絶縁層１０１上に導電膜を形成した後、フォトリソグラフィ工程によりゲート電極層１１２を形成する。
【０１４１】
次いで、ゲート電極層１１２上に、ゲート絶縁層１０２を形成する（図４（Ａ）参照）。
【０１４２】
次いで、ゲート絶縁層１０２上に膜厚１ｎｍ以上１０ｎｍ以下の第１の材料膜１１８を形成する（図４（Ｂ）参照）。
【０１４３】
次いで、第１の材料膜１１８上に１０ｎｍよりも厚い結晶性酸化物半導体膜１０８を形成する（図４（Ｃ）参照）。
【０１４４】
次いで、第１の材料膜１１８と結晶性酸化物半導体膜１０８からなる半導体積層を加工して島状の半導体積層を形成する（図４（Ｄ）参照）。
【０１４５】
半導体積層の加工は、所望の形状のマスクを半導体積層上に形成した後、当該半導体積層をエッチングすることによって行うことができる。上述のマスクは、フォトリソグラフィなどの方法を用いて形成することができる。または、インクジェット法などの方法を用いてマスクを形成しても良い。
【０１４６】
なお、半導体積層のエッチングは、ドライエッチングでもウェットエッチングでもよい。もちろん、これらを組み合わせて用いてもよい。
【０１４７】
次いで、半導体積層上にソース電極層およびドレイン電極層（これと同じ層で形成される配線を含む）を形成するための導電膜を形成し、当該導電膜を加工して、ソース電極層１０４ａおよびドレイン電極層１０４ｂを形成する。
【０１４８】
次いで、半導体積層、ソース電極層１０４ａ、及びドレイン電極層１０４ｂを覆う絶縁膜１１０ａ、絶縁膜１１０ｂを形成する（図４（Ｅ）参照）。絶縁膜１１０ａは、酸化物絶縁材料を用い、成膜後に加熱処理を行うことが好ましい。加熱処理によって、絶縁膜１１０ａから半導体積層への酸素供給が行われる。加熱処理の条件は、不活性雰囲気、酸素雰囲気、酸素と窒素の混合雰囲気下で、２００℃以上４００℃以下とする。また、この加熱処理の加熱時間は１分以上２４時間以下とする。
【０１４９】
以上の工程でボトムゲート型のトランジスタ１５０が形成される。
【０１５０】
図４（Ｅ）に示すトランジスタ１５０においても、ａ−ｂ面において六角形の格子を有する結合を有し、ａ−ｂ面に概略平行な基板平面に概略垂直なｃ軸を有する六方晶構造の結晶を有する結晶性酸化物半導体膜をチャネル領域に有するので、トランジスタ１５０は、光照射やＢＴ試験前後でのしきい値電圧の変化量が少ないため、安定した電気的特性を有する。
【０１５１】
本実施の形態は実施の形態１と自由に組み合わせができる。
【０１５２】
（実施の形態５）
本実施の形態では、実施の形態１と一部異なる構造例を図５を用いて説明する。なお、図５において、図１と同一の箇所には同じ符号を用い、同じ符号の詳細な説明はここでは省略する。
【０１５３】
実施の形態１では、第１の材料膜として窒化ガリウム膜を用いる例を示したが、本実施の形態では、六方晶の結晶構造を有する他の材料を用いる例を以下に示す。
【０１５４】
窒化ガリウム膜と同じウルツ鉱型結晶構造である窒化アルミニウム膜を用いる場合、窒化アルミニウム膜は絶縁材料であるため、半導体層として機能するのではなく下地絶縁層の一部として機能することとなる。
【０１５５】
また、コランダム型結晶構造であるα−Ａｌ２Ｏ３膜を用いることもできる。α−Ａｌ２Ｏ３膜は化学蒸着法を用いて形成することができる。α−Ａｌ２Ｏ３膜を用いる場合もα−Ａｌ２Ｏ３膜は絶縁材料であるため、半導体層として機能するのではなく、下地絶縁層の一部として機能する。
【０１５６】
図５（Ｃ）は、上面図である図５（Ｄ）の鎖線Ｃ１−Ｃ２で切断した断面図であり、トップゲート型のトランジスタ１６０の断面構造を示している。トランジスタ１６０は、絶縁表面を有する基板１００上に、酸化物絶縁層１０１、第１の材料膜１１８、チャネル形成領域を含む結晶性酸化物半導体膜１０８、ｎ＋層１１３ａ、１１３ｂ、ソース電極層１０４ａ、ドレイン電極層１０４ｂ、ゲート絶縁層１０２、ゲート電極層１１２、絶縁層１１４、絶縁膜１１０ａを含む。結晶性酸化物半導体膜１０８の端部及びｎ＋層１１３ａ、１１３ｂの端部を覆ってソース電極層１０４ａ、及びドレイン電極層１０４ｂが設けられ、ソース電極層１０４ａ、及びドレイン電極層１０４ｂを覆うゲート絶縁層１０２は、結晶性酸化物半導体膜１０８の一部に接する。該結晶性酸化物半導体膜１０８の一部上にゲート絶縁層１０２を介してゲート電極層１１２が設けられる。
【０１５７】
また、ゲート電極層１１２とソース電極層１０４ａとの間に形成される寄生容量、及びゲート電極層１１２とドレイン電極層１０４ｂとの間に形成される寄生容量を低減するため、ゲート絶縁層１０２上にソース電極層１０４ａ及びドレイン電極層１０４ｂと重なる絶縁層１１４が形成されている。また、ゲート電極層１１２及び、絶縁層１１４は絶縁膜１１０ａで覆われ、絶縁膜１１０ａを覆う絶縁膜１１０ｂが設けられている。
【０１５８】
以下、図５（Ａ）及び図５（Ｃ）を用い、基板上にトランジスタ１６０を作製する工程を説明する。
【０１５９】
まず、基板１００上に酸化物絶縁層１０１を形成する。酸化物絶縁層１０１は、酸化シリコン膜、酸化ガリウム膜、酸化アルミニウム膜、酸化窒化シリコン膜、酸化窒化アルミニウム膜、または窒化酸化シリコン膜で形成する。
【０１６０】
次いで、酸化物絶縁層１０１上に膜厚１ｎｍ以上１０ｎｍ以下の第１の材料膜１１８を形成する（図５（Ａ）参照）。
【０１６１】
本実施の形態では、基板として石英基板を用い、第１の材料膜１１８として昇華法を用いて形成される窒化アルミニウム膜を用いる。
【０１６２】
次いで、第１の材料膜１１８上に１０ｎｍよりも厚い結晶性酸化物半導体膜１０８を形成する（図５（Ｂ）参照）。
【０１６３】
本実施の形態では、酸化物半導体用ターゲット（Ｉｎ−Ｇａ−Ｚｎ−Ｏ系酸化物半導体用ターゲット（Ｉｎ２Ｏ３：Ｇａ２Ｏ３：ＺｎＯ＝１：１：２［ｍｏｌ数比］））を用いて、基板とターゲットの間との距離を１７０ｍｍ、基板温度４００℃、圧力０．４Ｐａ、直流（ＤＣ）電源０．５ｋＷ、酸素のみ、アルゴンのみ、又はアルゴン及び酸素の雰囲気下で膜厚２５ｎｍの結晶性酸化物半導体膜を成膜する。
【０１６４】
次いで、基板を配置する雰囲気を窒素、または乾燥空気とし、加熱処理を行う。加熱処理の温度は、４００℃以上６５０℃以下とする。また、加熱処理の加熱時間は１分以上２４時間以下とする。
【０１６５】
次いで、Ｉｎ−Ｚｎ−Ｏ系の材料、Ｉｎ−Ｓｎ−Ｏ系の材料、Ｉｎ−Ｏ系の材料、Ｓｎ−Ｏ系の材料を用い、ｎ＋層として機能する膜を１ｎｍ以上１０ｎｍ以下の膜厚で形成する。また、ｎ＋層として上記の材料にＳｉＯ２を含ませてもよい。本実施の形態では、ＳｉＯ２を含むＩｎ−Ｓｎ−Ｏ膜を膜厚５ｎｍ成膜する。
【０１６６】
次いで、第１の材料膜１１８と結晶性酸化物半導体膜１０８と、ｎ＋層として機能する膜を加工する。
【０１６７】
次いで、ｎ＋層として機能する膜上に、ソース電極層およびドレイン電極層（これと同じ層で形成される配線を含む）を形成するための導電膜を形成し、当該導電膜を加工して、ソース電極層１０４ａおよびドレイン電極層１０４ｂを形成する。そして、導電膜の加工時、またはその後にエッチングを行って、ｎ＋層として機能する膜を選択的にエッチングして、結晶性酸化物半導体膜１０８の一部を露出させる。なお、ｎ＋層として機能する膜を選択的にエッチングすることにより、ソース電極層１０４ａと重なるｎ＋層１１３ａと、ドレイン電極層１０４ｂと重なるｎ＋層１１３ｂとが形成される。ｎ＋層１１３ａ、１１３ｂの端部はテーパー形状とすることが好ましい。
【０１６８】
ソース電極層１０４ａおよびドレイン電極層１０４ｂは、スパッタリング法等により、モリブデン、チタン、タンタル、タングステン、アルミニウム、銅、ネオジム、スカンジウム等の金属材料又はこれらを主成分とする合金材料を用いて、単層で又は積層して形成することができる。
【０１６９】
結晶性酸化物半導体膜１０８とソース電極層１０４ａ（或いはドレイン電極層１０４ｂ）との間にｎ＋層１１３ａ、１１３ｂを形成することによって、結晶性酸化物半導体膜１０８とソース電極層１０４ａとの接触抵抗、及び結晶性酸化物半導体膜１０８とドレイン電極層１０４ｂとの接触抵抗よりも低減された接触抵抗を実現することができる。また、ｎ＋層１１３ａ、１１３ｂを形成することによって、寄生抵抗を低減することができ、さらにはＢＴ試験においてマイナスゲート・ストレスを印加する前後のオン電流の変化量（Ｉｏｎ劣化）を抑えることができる。
【０１７０】
次いで、露出させた結晶性酸化物半導体膜１０８の一部と接し、かつ、ソース電極層１０４ａおよびドレイン電極層１０４ｂを覆うゲート絶縁層１０２を形成する。ゲート絶縁層１０２は酸化物絶縁材料を用い、成膜後に加熱処理を行うことが好ましい。この加熱処理によって、ゲート絶縁層１０２から結晶性酸化物半導体膜１０８への酸素供給が行われる。この加熱処理の条件は、不活性雰囲気、酸素雰囲気、酸素と窒素の混合雰囲気下で、２００℃以上４００℃以下とする。また、この加熱処理の加熱時間は１分以上２４時間以下とする。
【０１７１】
次いで、ゲート絶縁層１０２上に絶縁膜を形成した後、ゲート絶縁層１０２が結晶性酸化物半導体膜１０８と接している領域と重なる絶縁膜を選択的に除去して、ゲート絶縁層１０２の一部を露出させる。
【０１７２】
絶縁膜１１４は、後に形成されるゲート電極層１１２とソース電極層１０４ａとの間に形成される寄生容量、またはゲート電極層１１２とドレイン電極層１０４ｂとの間に形成される寄生容量を低減する役割を果たしている。なお、絶縁膜１１４は、例えば、酸化シリコン、窒化シリコン、酸化アルミニウム、酸化ガリウム、これらの混合材料などを用いて形成することができる。
【０１７３】
次いで、ゲート絶縁層１０２上に導電膜を形成した後、フォトリソグラフィ工程によりゲート電極層１１２を形成する。ゲート電極層１１２は、スパッタリング法等により、モリブデン、チタン、タンタル、タングステン、アルミニウム、銅、ネオジム、スカンジウム等の金属材料又はこれらを主成分とする合金材料を用いて、単層で又は積層して形成することができる。
【０１７４】
次いで、ゲート電極層１１２および絶縁膜１１４を覆う絶縁膜１１０ａ、絶縁膜１１０ｂを形成する（図５（Ｃ）参照）。
【０１７５】
絶縁膜１１０ａ及び絶縁膜１１０ｂは、酸化シリコン、窒化シリコン、酸化ガリウム、酸化窒化シリコン、窒化酸化シリコン、酸化アルミニウム、窒化アルミニウム、酸化窒化アルミニウム、窒化酸化アルミニウム、酸化ハフニウム、又はこれらの混合材料を用いて単層で又は積層して形成することができる。
【０１７６】
以上の工程でトップゲート型のトランジスタ１６０が形成される。
【０１７７】
図５（Ｃ）に示すトランジスタ１６０においても、ａ−ｂ面において六角形の格子を有する結合を有し、ａ−ｂ面に概略平行な基板平面に概略垂直なｃ軸を有する六方晶構造の結晶を有する結晶性酸化物半導体膜をチャネル領域に有するのでトランジスタ１６０は、光照射やＢＴ試験前後でのしきい値電圧の変化量が少ないため、安定した電気的特性を有する。
【０１７８】
本実施の形態は、実施の形態１乃至４のいずれか一と自由に組み合わせることができる。
【０１７９】
また、実施の形態３、または実施の形態４に組み合わせる場合、第１の材料膜として窒化アルミニウム膜や、α−Ａｌ２Ｏ３膜を用いる場合、第１の材料膜は半導体層として機能するのではなく、ゲート絶縁層の一部として機能する。
【０１８０】
（実施の形態６）
本実施の形態では、同一基板上に少なくとも駆動回路の一部と、画素部に配置するトランジスタを作製する例について以下に説明する。
【０１８１】
画素部に配置するトランジスタは、実施の形態１乃至５のいずれか一に従って形成する。また、実施の形態１乃至５に示すトランジスタはｎチャネル型ＴＦＴであるため、駆動回路のうち、ｎチャネル型ＴＦＴで構成することができる駆動回路の一部を画素部のトランジスタと同一基板上に形成する。
【０１８２】
アクティブマトリクス型表示装置のブロック図の一例を図９（Ａ）に示す。表示装置の基板５３００上には、画素部５３０１、第１の走査線駆動回路５３０２、第２の走査線駆動回路５３０３、信号線駆動回路５３０４を有する。画素部５３０１には、複数の信号線が信号線駆動回路５３０４から延伸して配置され、複数の走査線が第１の走査線駆動回路５３０２、及び走査線駆動回路５３０３から延伸して配置されている。なお走査線と信号線との交差領域には、各々、表示素子を有する画素がマトリクス状に設けられている。また、表示装置の基板５３００はＦＰＣ（Ｆｌｅｘｉｂｌｅ  Ｐｒｉｎｔｅｄ  Ｃｉｒｃｕｉｔ）等の接続部を介して、タイミング制御回路（コントローラ、制御ＩＣともいう）に接続されている。
【０１８３】
図９（Ａ）では、第１の走査線駆動回路５３０２、第２の走査線駆動回路５３０３、信号線駆動回路５３０４は、画素部５３０１と同じ基板５３００上に形成される。そのため、外部に設ける駆動回路等の部品の数が減るので、コストの低減を図ることができる。また、基板５３００外部に駆動回路を設けた場合、配線を延伸させる必要が生じ、配線間の接続数が増える。同じ基板５３００上に駆動回路を設けた場合、その配線間の接続数を減らすことができ、信頼性の向上、又は歩留まりの向上を図ることができる。
【０１８４】
また、画素部の回路構成の一例を図９（Ｂ）に示す。ここでは、ＶＡ型液晶表示パネルの画素構造を示す。
【０１８５】
この画素構造は、一つの画素に複数の画素電極層が有り、それぞれの画素電極層にトランジスタが接続されている。各ＴＦＴは、異なるゲート信号で駆動されるように構成されている。すなわち、マルチドメイン設計された画素において、個々の画素電極層に印加する信号を、独立して制御する構成を有している。
【０１８６】
トランジスタ６２８のゲート配線６０２と、トランジスタ６２９のゲート配線６０３には、異なるゲート信号を与えることができるように分離されている。一方、データ線として機能するソース電極層又はドレイン電極層６１６は、トランジスタ６２８とトランジスタ６２９で共通に用いられている。トランジスタ６２８とトランジスタ６２９は実施の形態１乃至５のいずれか一のトランジスタを適宜用いることができる。
【０１８７】
トランジスタ６２８またはトランジスタ６２９と電気的に接続する第１の画素電極層と第２の画素電極層の形状は異なっており、スリットによって分離されている。Ｖ字型に広がる第１の画素電極層の外側を囲むように第２の画素電極層が形成されている。第１の画素電極層と第２の画素電極層に印加する電圧のタイミングを、トランジスタ６２８及びトランジスタ６２９により異ならせることで、液晶の配向を制御している。トランジスタ６２８はゲート配線６０２と接続し、トランジスタ６２９はゲート配線６０３と接続している。ゲート配線６０２とゲート配線６０３は異なるゲート信号を与えることで、トランジスタ６２８とトランジスタ６２９の動作タイミングを異ならせることができる。
【０１８８】
また、容量配線６９０と、誘電体として機能するゲート絶縁層と、第１の画素電極層または第２の画素電極層と電気的に接続する容量電極とで保持容量を形成する。
【０１８９】
第１の画素電極層と液晶層と対向電極層が重なり合うことで、第１の液晶素子６５１が形成されている。また、第２の画素電極層と液晶層と対向電極層が重なり合うことで、第２の液晶素子６５２が形成されている。また、一画素に第１の液晶素子６５１と第２の液晶素子６５２が設けられたマルチドメイン構造である。
【０１９０】
なお、図９（Ｂ）に示す画素構成は、これに限定されない。例えば、図９（Ｂ）に示す画素に新たにスイッチ、抵抗素子、容量素子、トランジスタ、センサ、又は論理回路などを追加してもよい。
【０１９１】
また、画素部の回路構成の他の一例を図９（Ｃ）に示す。ここでは、有機ＥＬ素子を用いた表示パネルの画素構造を示す。
【０１９２】
有機ＥＬ素子は、発光素子に電圧を印加することにより、一対の電極から電子および正孔がそれぞれ発光性の有機化合物を含む層に注入され、電流が流れる。そして、それらキャリア（電子および正孔）が再結合することにより、発光性の有機化合物が励起状態を形成し、その励起状態が基底状態に戻る際に発光する。このようなメカニズムから、このような発光素子は、電流励起型の発光素子と呼ばれる。
【０１９３】
図９（Ｃ）は、半導体装置の例としてデジタル時間階調駆動を適用可能な画素構成の一例を示す図である。
【０１９４】
デジタル時間階調駆動を適用可能な画素の構成及び画素の動作について説明する。ここでは酸化物半導体層をチャネル形成領域に用いるｎチャネル型のトランジスタを１つの画素に２つ用いる例を示す。
【０１９５】
画素６４００は、スイッチング用トランジスタ６４０１、駆動用トランジスタ６４０２、発光素子６４０４及び容量素子６４０３を有している。スイッチング用トランジスタ６４０１は、ゲート電極層が走査線６４０６に接続され、第１電極（ソース電極層及びドレイン電極層の一方）が信号線６４０５に接続され、第２電極（ソース電極層及びドレイン電極層の他方）が駆動用トランジスタ６４０２のゲート電極層に接続されている。駆動用トランジスタ６４０２は、ゲート電極層が容量素子６４０３を介して電源線６４０７に接続され、第１電極が電源線６４０７に接続され、第２電極が発光素子６４０４の第１電極（画素電極）に接続されている。発光素子６４０４の第２電極は共通電極６４０８に相当する。共通電極６４０８は、同一基板上に形成される共通電位線と電気的に接続される。
【０１９６】
なお、発光素子６４０４の第２電極（共通電極６４０８）には低電源電位が設定されている。なお、低電源電位とは、電源線６４０７に設定される高電源電位を基準にして低電源電位＜高電源電位を満たす電位であり、低電源電位としては例えばＧＮＤ、０Ｖなどが設定されていても良い。この高電源電位と低電源電位との電位差を発光素子６４０４に印加して、発光素子６４０４に電流を流して発光素子６４０４を発光させるため、高電源電位と低電源電位との電位差が発光素子６４０４の順方向しきい値電圧以上となるようにそれぞれの電位を設定する。
【０１９７】
なお、容量素子６４０３は駆動用トランジスタ６４０２のゲート容量を代用して省略することも可能である。駆動用トランジスタ６４０２のゲート容量については、チャネル形成領域とゲート電極層との間で容量が形成されていてもよい。
【０１９８】
ここで、電圧入力電圧駆動方式の場合には、駆動用トランジスタ６４０２のゲート電極層には、駆動用トランジスタ６４０２が十分にオンするか、オフするかの二つの状態となるようなビデオ信号を入力する。つまり、駆動用トランジスタ６４０２は線形領域で動作させる。駆動用トランジスタ６４０２を線形領域で動作させるため、電源線６４０７の電圧よりも高い電圧を駆動用トランジスタ６４０２のゲート電極層にかける。なお、信号線６４０５には、（電源線電圧＋駆動用トランジスタ６４０２のＶｔｈ）以上の電圧をかける。
【０１９９】
また、デジタル時間階調駆動に代えて、アナログ階調駆動を行う場合、信号の入力を異ならせることで、図９（Ｃ）と同じ画素構成を用いることができる。
【０２００】
アナログ階調駆動を行う場合、駆動用トランジスタ６４０２のゲート電極層に発光素子６４０４の順方向電圧＋駆動用トランジスタ６４０２のＶｔｈ以上の電圧をかける。発光素子６４０４の順方向電圧とは、所望の輝度とする場合の電圧を指しており、少なくとも順方向しきい値電圧を含む。なお、駆動用トランジスタ６４０２が飽和領域で動作するようなビデオ信号を入力することで、発光素子６４０４に電流を流すことができる。駆動用トランジスタ６４０２を飽和領域で動作させるため、電源線６４０７の電位は、駆動用トランジスタ６４０２のゲート電位よりも高くする。ビデオ信号をアナログとすることで、発光素子６４０４にビデオ信号に応じた電流を流し、アナログ階調駆動を行うことができる。
【０２０１】
なお、図９（Ｃ）に示す画素構成は、これに限定されない。例えば、図９（Ｃ）に示す画素に新たにスイッチ、抵抗素子、容量素子、センサ、トランジスタ又は論理回路などを追加してもよい。
【０２０２】
（実施の形態７）
本明細書に開示する半導体装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【０２０３】
図１０（Ａ）は、携帯型の情報端末であり、本体３００１、筐体３００２、表示部３００３ａ、３００３ｂなどによって構成されている。表示部３００３ｂはタッチパネルとなっており、表示部３００３ｂに表示されるキーボードボタン３００４を触れることで画面操作や、文字入力を行うことができる。勿論、表示部３００３ａをタッチパネルとして構成してもよい。実施の形態１で示したトランジスタをスイッチング素子として液晶パネルや有機発光パネルを作製して表示部３００３ａ、３００３ｂに適用することにより、信頼性の高い携帯型の情報端末とすることができる。
【０２０４】
図１０（Ａ）は、様々な情報（静止画、動画、テキスト画像など）を表示する機能、カレンダー、日付又は時刻などを表示部に表示する機能、表示部に表示した情報を操作又は編集する機能、様々なソフトウェア（プログラム）によって処理を制御する機能、等を有することができる。また、筐体の裏面や側面に、外部接続用端子（イヤホン端子、ＵＳＢ端子など）、記録媒体挿入部などを備える構成としてもよい。
【０２０５】
また、図１０（Ａ）に示す携帯型の情報端末は、無線で情報を送受信できる構成としてもよい。無線により、電子書籍サーバから、所望の書籍データなどを購入し、ダウンロードする構成とすることも可能である。
【０２０６】
図１０（Ｂ）は、携帯音楽プレイヤーであり、本体３０２１には表示部３０２３と、耳に装着するための固定部３０２２と、スピーカ、操作ボタン３０２４、外部メモリスロット３０２５等が設けられている。実施の形態１で示したトランジスタをスイッチング素子として液晶パネルや有機発光パネルを作製して表示部３０２３に適用することにより、より信頼性の高い携帯音楽プレイヤーとすることができる。
【０２０７】
さらに、図１０（Ｂ）に示す携帯音楽プレイヤーにアンテナやマイク機能や無線機能を持たせ、携帯電話と連携させれば、乗用車などを運転しながらワイヤレスによるハンズフリーでの会話も可能である。
【０２０８】
図１０（Ｃ）は、携帯電話であり、筐体２８００及び筐体２８０１の二つの筐体で構成されている。筐体２８０１には、表示パネル２８０２、スピーカー２８０３、マイクロフォン２８０４、ポインティングデバイス２８０６、カメラ用レンズ２８０７、外部接続端子２８０８などを備えている。また、筐体２８００には、携帯型情報端末の充電を行う太陽電池セル２８１０、外部メモリスロット２８１１などを備えている。また、アンテナは筐体２８０１内部に内蔵されている。実施の形態１で示したトランジスタを表示パネル２８０２に適用することにより、信頼性の高い携帯電話とすることができる。
【０２０９】
また、表示パネル２８０２はタッチパネルを備えており、図１０（Ｃ）には映像表示されている複数の操作キー２８０５を点線で示している。なお、太陽電池セル２８１０で出力される電圧を各回路に必要な電圧に昇圧するための昇圧回路も実装している。
【０２１０】
例えば、昇圧回路などの電源回路に用いられるパワートランジスタも実施の形態１に示したトランジスタ１２０の結晶性酸化物半導体膜１０８の膜厚を２μｍ以上５０μｍ以下とすることで形成することができる。
【０２１１】
表示パネル２８０２は、使用形態に応じて表示の方向が適宜変化する。また、表示パネル２８０２と同一面上にカメラ用レンズ２８０７を備えているため、テレビ電話が可能である。スピーカー２８０３及びマイクロフォン２８０４は音声通話に限らず、テレビ電話、録音、再生などが可能である。さらに、筐体２８００と筐体２８０１は、スライドし、図１０（Ｃ）のように展開している状態から重なり合った状態とすることができ、携帯に適した小型化が可能である。
【０２１２】
外部接続端子２８０８はＡＣアダプタ及びＵＳＢケーブルなどの各種ケーブルと接続可能であり、充電及びパーソナルコンピュータなどとのデータ通信が可能である。また、外部メモリスロット２８１１に記録媒体を挿入し、より大量のデータ保存及び移動に対応できる。
【０２１３】
また、上記機能に加えて、赤外線通信機能、テレビ受信機能などを備えたものであってもよい。
【０２１４】
図１０（Ｄ）は、テレビジョン装置の一例を示している。テレビジョン装置９６００は、筐体９６０１に表示部９６０３が組み込まれている。表示部９６０３により、映像を表示することが可能である。また、ここでは、ＣＰＵを内蔵したスタンド９６０５により筐体９６０１を支持した構成を示している。実施の形態１で示したトランジスタを表示部９６０３に適用することにより、信頼性の高いテレビジョン装置９６００とすることができる。
【０２１５】
テレビジョン装置９６００の操作は、筐体９６０１が備える操作スイッチや、別体のリモコン操作機により行うことができる。また、リモコン操作機に、当該リモコン操作機から出力する情報を表示する表示部を設ける構成としてもよい。
【０２１６】
なお、テレビジョン装置９６００は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０２１７】
また、テレビジョン装置９６００は、外部接続端子９６０４や、記憶媒体再生録画部９６０２、外部メモリスロットを備えている。外部接続端子９６０４は、ＵＳＢケーブルなどの各種ケーブルと接続可能であり、パーソナルコンピュータなどとのデータ通信が可能である。記憶媒体再生録画部９６０２では、ディスク状の記録媒体を挿入し、記録媒体に記憶されているデータの読み出し、記録媒体への書き込みが可能である。また、外部メモリスロットに差し込まれた外部メモリ９６０６にデータ保存されている画像や映像などを表示部９６０３に映し出すことも可能である。
【符号の説明】
【０２１８】
１０ａ    成膜装置
１０ｂ    成膜装置
１０ｃ    成膜装置
１１    基板供給室
１２ａ    ロードロック室
１２ｂ    ロードロック室
１３    搬送室
１４    カセットポート
１５    基板加熱室
１００    基板
１０１    酸化物絶縁層
１０２    ゲート絶縁層
１０３    第２のゲート絶縁層
１０４ａ    ソース電極層
１０４ｂ    ドレイン電極層
１０８    結晶性酸化物半導体膜
１１０ａ    絶縁膜
１１０ｂ    絶縁膜
１１３ａ    ｎ＋層
１１３ｂ    ｎ＋層
１１２    ゲート電極層
１１４    絶縁膜
１１８  第１の材料膜
１２０    トランジスタ
１３０    トランジスタ
１４０    トランジスタ
１５０    トランジスタ
１６０    トランジスタ
【図１】
0006009747.tif 000003
【図２】
0006009747.tif 000004
【図３】
0006009747.tif 000005
【図４】
0006009747.tif 000006
【図５】
0006009747.tif 000007
【図６】
0006009747.tif 000008
【図７】
0006009747.tif 000009
【図８】
0006009747.tif 000010
【図９】
0006009747.tif 000011
【図１０】
0006009747.tif 000012
【図１１】
0006009747.tif 000013
【図１２】
0006009747.tif 000014
【図１３】
0006009747.tif 000015
【図１４】
0006009747.tif 000016
【図１５】
0006009747.tif 000017
【図１６】
0006009747.tif 000018
【図１７】
0006009747.tif 000019
【図１８】
0006009747.tif 000020
【図１９】
0006009747.tif 000021
【図２０】
0006009747.tif 000022